ГИДРОТЕРМИЧЕСКИ УСТОЙЧИВЫЕ AG-ЦЕОЛИТНЫЕ ЛОВУШКИ ДЛЯ НЕБОЛЬШИХ МОЛЕКУЛ ОЛЕФИНОВЫХ УГЛЕВОДОРОДОВ

1. Способ получения гидротермически устойчивой цеолитной углеводородной ловушки, включающий обменивание или пропитывание цеолита серебром и последующее пропаривание серебряного цеолита при высокой температуре при, по меньшей мере, 600°С.
2. Способ по п.1, где упомянутый цеолит является природным или синтетическим цеолитом, имеющим среднюю величину диаметра пор, по меньшей мере, 3,5 ангстрем.
3. Способ по п.1, где упомянутый цеолит после пропаривания имеет мольное соотношение оксида кремния к оксиду алюминия менее чем 25/1.
4. Способ по п.1, где упомянутый цеолит перед обменом серебра или пропитыванием пропаривают при мягких условиях пропаривания при температуре менее чем 600°С.
5. Способ по п.4, где упомянутая температура мягкого пропаривания 400-550°С.
6. Способ по п.1, где упомянутая высокотемпературная обработка паром проводится при температуре от около 600 до 900°С.
7. Способ по п.6, где упомянутая высокотемпературная обработка паром проводится при температуре от около 700 до 850°С.
8. Способ по п.1, где упомянутый цеолит обмененный серебром, находится в кислотной или аммонийной форме.
9. Способ по п.1, где упомянутый серебряный цеолит содержит от около 1 до около 15 мас.% серебра.
10. Способ по п.1, где упомянутый серебряный цеолит содержит от около 4 до около 8 мас.% серебра.
11. Материал углеводородной ловушки, сформированный способом по п.1.
12. Материал углеводородной ловушки по п.11, где упомянутый цеолит после пропаривания имеет мольное соотношение оксида кремния к оксиду алюминия менее чем 25/1.
13. Материал углеводородной ловушки по п.11, где упомянутый серебряный цеолит содержит от около 1 до около 15 мас.% серебра.
14. Материал углеводородной ловушки по п.11, где упомянутый серебряный цеолит содержит от около 4 до около 8 мас.% серебра.
15. Материал углеводородной ловушки по п.11, где упомянутый материал углеводородной ловушки покрывает каналы, проходящие через монолитный носитель.
16. Способ обработки выхлопного газа из двигателя внутреннего сгорания, включающий контактирование выхлопного газа с материалом углеводородной ловушки, сформированным способом по п.1.
17. Способ по п.16, где упомянутый цеолит после пропаривания имеет мольное соотношение оксида кремния к оксиду алюминия менее чем 25/1.
18. Способ по п.16, где упомянутый серебряный цеолит содержит от около 1 до около 15 мас.% серебра.
19. Способ по п.16, где упомянутый материал углеводородной ловушки покрывает каналы, проходящие через монолитный носитель.
20. Способ по п.16, где упомянутый выхлопной газ контактирует с катализатором окисления после контакта с упомянутым материалом углеводородной ловушки.